(57)【要約】本発明は、少なくとも１種類の（メタ）アクリレートポリマーと少なくとも１種類の非晶質プロピレン誘導ポリマーと、任意成分の粘着付与剤とのブレンドに関し、表面エネルギーの低い基材および比較的高い基材に対する引き剥がし粘着力の改善を達成し得る、感圧接着剤組成物を提供する。【特許請求の範囲】
【請求項１】
少なくとも１種類の（メタ）アクリレートポリマーと、
少なくとも約６０重量％のプロピレンモノマーから誘導される、少なくとも１種類の非晶質プロピレン誘導ポリマーと、
のブレンドを含む感圧接着剤組成物であって、
前記少なくとも１種類のプロピレン誘導ポリマーが、前記少なくとも１種類の（メタ）アクリレートポリマーと、前記少なくとも１種類のプロピレン誘導ポリマーとの総重量を基準にして、少なくとも約１５重量％を構成する、
感圧接着剤組成物。
【請求項２】
前記少なくとも１種類のプロピレン誘導ポリマーがポリプロピレンを含む、請求項１に記載の感圧接着剤組成物。
【請求項３】
前記ポリプロピレンがメタロセン生成ポリプロピレンである、請求項２に記載の感圧接着剤組成物。
【請求項４】
前記少なくとも１種類の（メタ）アクリレートポリマーが、少なくとも１種類の補強ポリマー部分とグラフト共重合している、請求項１に記載の感圧接着剤組成物。
【請求項５】
前記少なくとも１種類の補強ポリマー部分が、ポリメチルメタクリレート、ポリスチレン、およびこれらの組合せから選択される、請求項４に記載の感圧接着剤組成物。
【請求項６】
前記少なくとも１種類のプロピレン誘導ポリマーが、プロピレンと少なくとも１種類の他のα−オレフィンとのコポリマーを含む、請求項１に記載の感圧接着剤組成物。
【請求項７】
前記少なくとも１種類のプロピレン誘導ポリマーが、プロピレン／エチレン誘導コポリマー、およびプロピレン／ヘキセン誘導コポリマーから選択される、請求項１に記載の感圧接着剤組成物。
【請求項８】
前記少なくとも１種類のプロピレン誘導ポリマーが、約１０，０００グラム／モルから約１，０００，０００グラム／モルの重量平均分子量を有する、請求項１に記載の感圧接着剤組成物。
【請求項９】
前記少なくとも１種類のプロピレン誘導ポリマーが、１９０℃において約１０ポイズより大きい溶融粘度を有する、請求項１に記載の感圧接着剤組成物。
【請求項１０】
前記少なくとも１種類のプロピレン誘導ポリマーが、１９０℃において約５００ポイズより大きい溶融粘度を有する、請求項１に記載の感圧接着剤組成物。
【請求項１１】
前記少なくとも１種類のプロピレン誘導ポリマーが約−５０℃から約０℃のＴｇを有する、請求項１に記載の感圧接着剤組成物。
【請求項１２】
前記少なくとも１種類のプロピレン誘導ポリマーが約−１５℃から約１０℃のＴｇを有する、請求項１に記載の感圧接着剤組成物。
【請求項１３】
前記少なくとも１種類のプロピレン誘導ポリマーが、本質的にジエンモノマーから誘導されない、請求項１に記載の感圧接着剤組成物。
【請求項１４】
前記少なくとも１種類のプロピレン誘導ポリマーが、前記少なくとも１種類の（メタ）アクリレートポリマーと、前記少なくとも１種類のプロピレン誘導ポリマーとの総重量を基準にして、少なくとも約２０重量％を構成する、請求項１に記載の感圧接着剤組成物。
【請求項１５】
前記少なくとも１種類のプロピレン誘導ポリマーが、前記少なくとも１種類の（メタ）アクリレートポリマーと、前記少なくとも１種類のプロピレン誘導ポリマーとの総重量を基準にして、約２０重量％から約５０重量％を構成する、請求項１に記載の感圧接着剤組成物。
【請求項１６】
前記少なくとも１種類の（メタ）アクリレートポリマーが、前記少なくとも１種類の（メタ）アクリレートポリマーと、前記少なくとも１種類のプロピレン誘導ポリマーとの総重量を基準にして、少なくとも約１５重量％を構成する、請求項１に記載の感圧接着剤組成物。
【請求項１７】
前記少なくとも１種類のプロピレン誘導ポリマーが立体規則性でない、請求項１に記載の感圧接着剤組成物。
【請求項１８】
前記少なくとも１種類のプロピレン誘導ポリマーが、約１〜約１０の立体規則性指数を有する、請求項１に記載の感圧接着剤組成物。
【請求項１９】
前記組成物が架橋されている、請求項１に記載の感圧接着剤組成物。
【請求項２０】
請求項１に記載の感圧接着剤組成物が、少なくとも部分的に塗布されている基材。
【請求項２１】
請求項１に記載の感圧接着剤組成物を含む繊維。
【請求項２２】
請求項１に記載の感圧接着剤組成物を含む極細繊維ウェブ。
【請求項２３】
第１および第２の面を有する支持体と、
前記支持体の前記第１の面の少なくとも一部に、および任意選択的に前記支持体の前記第２の面の少なくとも一部に塗布される、請求項１に記載の感圧接着剤組成物と、
を含むテープ。
【請求項２４】
感圧接着剤組成物を製造する方法であって、
少なくとも１種類の（メタ）アクリレートポリマーを提供する工程と、
少なくとも約６０重量％のプロピレンモノマーから誘導される、少なくとも１種類の非晶質プロピレン誘導ポリマーを提供する工程と、
を含み、
前記少なくとも１種類のプロピレン誘導ポリマーが、前記少なくとも１種類の（メタ）アクリレートポリマーと、前記少なくとも１種類のプロピレン誘導ポリマーとの総重量を基準にして、少なくとも約１５重量％を構成し、
任意選択的に、前記組成物に少なくとも１種類の粘着付与剤を添加する工程と、
前記少なくとも１種類の（メタ）アクリレートポリマーと、前記少なくとも１種類の非晶質プロピレン誘導ポリマーとを含む組成物をブレンドし、前記感圧接着剤組成物を形成する工程と、
を含む方法。
【発明の詳細な説明】
【０００１】
技術分野
本発明は、少なくとも１種類の（メタ）アクリレートポリマーおよび少なくとも１種類の非晶質プロピレン誘導ポリマーを含み、感圧接着特性を示すポリマーブレンドに関する。該感圧接着剤は、広範多種の物品を製造するのに有用である。
【０００２】
背景技術
感圧接着剤（ＰＳＡ）組成物は、以下、即ち：（１）強力且つ永久のタック、（２）指圧以下での粘着性、（３）被着材への十分な保持力、および（４）十分な凝集力、などの特性を有することが当業者に周知である。ＰＳＡとして良好に機能することが分かっている物質は、必要な粘弾特性を示し、その結果、タック、引き剥がし粘着力、および剪断保持力の所望のバランスが得られるように設計および配合されるポリマーである。適切な特性のバランスを得るのは、簡単なプロセスではない。
【０００３】
ＰＳＡの調製に最も一般的に使用されるポリマーは、天然ゴムベースのポリマー、合成ゴムベースのポリマー（例えば、スチレン／ブタジエンコポリマー（ＳＢＲ）、およびスチレン／イソプレン／スチレン（ＳＩＳ）ブロックコポリマー）、および様々な（メタ）アクリレート（例えば、アクリレートおよびメタクリレート）ベースのポリマーである。これらの中で、（メタ）アクリレートベースのポリマーＰＳＡは、その利点をほんの幾つか挙げると、視覚的クラリティー、長時間にわたる特性の発揮、多用途の粘着レベルなどがあり、このために好ましい種類のＰＳＡとして開発されてきた。ある（メタ）アクリレートベースのポリマーと他のある種類のポリマーとの混合物を含むＰＳＡを調製することが知られている。
【０００４】
欧州特許出願第０  ２５４  ００２号（住友化学社）は、少なくとも１種類のエラストマー（例えば、天然ゴム、スチレン−ブタジエンゴム、およびアクリルゴム）、少なくとも１種類の粘着付与剤、および固有粘度が０．５以下となる低分子量のエチレン−プロピレンコポリマーを含むＰＳＡを記載している。エチレン−プロピレンコポリマーは、プロピレンを３０〜６０重量％含有する、対応するエチレン−プロピレンコポリマーの酸化分解により得られる。エチレン−プロピレンコポリマーの量は、エラストマーを１００重量部として５〜４０重量部の範囲である。該明細書中のＰＳＡは、通常、トルエンなどに溶解され、基材に塗工された後、乾燥して溶剤を除去すると教示されている。
【０００５】
米国特許第５，２０２，３６１号（Ｚｉｍｍｅｒｍａｎら）は、ある（メタ）アクリレートポリマーをあるα−オレフィンポリマーと組合わせて使用し、ＰＳＡを調製する別の方法を教示している。具体的には、そのα−オレフィンのガラス転移温度（Ｔｇ）は、約−７０℃〜約−１０℃であり、重量平均分子量は、約２５，０００〜約５，０００，０００である。更に、α−オレフィンポリマーを調製するのに使用されるオレフィンモノマーの少なくとも６０モル％は、炭素数が６〜１８である。その趣旨によれば、このＰＳＡは、低エネルギー表面と高エネルギー表面の両方に対して良好な粘着力を有する。このα−オレフィンポリマーは、フリーラジカル重合性モノマーと光開始剤／架橋剤との混合物中に溶解されることが教示されている。次いで、液体組成物は、基材に塗工され、紫外線を使用して組成物を照射することにより硬化される。
【０００６】
ＰＣＴ国際公開特許ＷＯ９７／２３，５７７号（Ｍｉｎｎｅｓｏｔａ  Ｍｉｎｉｎｇ  ａｎｄ  Ｍａｎｕｆａｃｔｕｒｉｎｇ  Ｃｏ．）は、少なくとも２つの成分を含むブレンドされたＰＳＡを記載している。第１の成分は、ＰＳＡである。有用なＰＳＡに、該明細書で記載されているのはアクリルおよびポリα−オレフィンである。第２の成分は、熱可塑性材料又はエラストマーである。例えば、本発明で有用な熱可塑性材料には、イソタクチックポリプロピレンとエチレン／プロピレンコポリマーなどが挙げられる。有用な熱可塑性材料は、使用温度で、ＰＳＡ成分中に本質的に非混和性であることも教示されている。概要には、該明細書中のブレンドは、溶融加工可能であり、実質的に連続的なドメイン（一般的にＰＳＡ）と、実質的にフィブリル構造から片状構造のドメイン（一般に熱可塑性材料）とを有するものと記載されている。粘着付与剤が添加されてもよい。
【０００７】
ＰＣＴ国際公開特許ＷＯ９６／２５，４６９号（Ｍｉｎｎｅｓｏｔａ  Ｍｉｎｉｎｇ  ａｎｄ  Ｍａｎｕｆａｃｔｕｒｉｎｇ  Ｃｏ．）は、アクリルＰＳＡを約５〜９５重量パーセントと、熱可塑性エラストマーコポリマーを約５〜９５重量パーセントとのブレンドであるＰＳＡを記載している。この熱可塑性エラストマー材料は、少なくとも２つのセグメント、即ち、ハードセグメントとソフトセグメントを含有する材料である。有用な熱可塑性エラストマー材料には、スチレン−（エチレン−プロピレン）ブロックコポリマー、式−（ＣＨ２ＣＨＲ）ｘによって表され、Ｒが炭素数２〜１０のアルキル基であるポリオレフィンベースの熱可塑性エラストマー材料、およびエチレン／１−オクテンコポリマーなどのメタロセン触媒作用に基づくポリオレフィンなどが挙げられる。このブレンドは、溶融加工可能である。
【０００８】
低表面エネルギー材料に効果的に粘着させる方法は、当業者が克服しようと試みている目標である。低表面エネルギー基材に対する粘着性の改善は、多くの場合、高表面エネルギー基材に対する粘着性を犠牲にするか、又は粘着剤の剪断強度を犠牲にする。従って、低表面エネルギー表面に十分に粘着させるための更なる粘着剤、特に、高表面エネルギー基材に対する粘着性を犠牲にすることなく機能する粘着剤が所望されている。同様に、高表面エネルギー基材に対する粘着性が改善した粘着剤は有利である。
【０００９】
このような新規の任意の粘着剤は、特定の用途に対する広範な配合範囲、および設計製作を可能にするであろう。例えば、幾つかの用途では、基材に塗工され、続いて乾燥されるか、又は硬化される組成物とは対照的に、ホットメルト加工可能な組成物を有することが望ましい。（メタ）アクリレートポリマーは望ましい特性を有するため、（メタ）アクリレートポリマーをこのような粘着剤に使用することも好ましい。本発明は、課題となるこれらの要因に対処する。
【００１０】
発明の概要
本発明のＰＳＡブレンドは、表面エネルギーの比較的高い材料と低い材料の両方に粘着させるのに特に有用である。本発明のＰＳＡブレンドは、このような基材に対する十分な、又は改善された引き剥がし粘着力を実現することができる。驚くべきことに、本発明の好ましい実施形態では、ポリプロピレンなどの低表面エネルギー基材に対する引き剥がし粘着力は、プロピレン誘導ポリマーを含まない（メタ）アクリレートポリマーの低表面エネルギー基材に対する引き剥がし粘着力、又は（メタ）アクリレートポリマーを含まないプロピレン誘導ポリマーの低表面エネルギー基材に対する引き剥がし粘着力と比較して向上する。高表面エネルギー基材に対する引き剥がし粘着力に不利な影響を引き起こすことなく、このように向上させることは、幾つかの実施形態で可能である。本発明の別の態様によれば、ガラスなどの高表面エネルギー基材に対する引き剥がし粘着力は、プロピレン誘導ポリマーを含まない（メタ）アクリレートポリマーの高表面エネルギー基材に対する引き剥がし粘着力、又は（メタ）アクリレートポリマーを含まないプロピレン誘導ポリマーの高表面エネルギー基材に対する引き剥がし粘着力と比較して向上する。本発明のブレンドを使用すると、有用な剪断強度も実現可能である。
【００１１】
本発明のある実施形態は、感圧接着剤組成物が少なくとも部分的に塗布されている基材を提供する。本発明の他の実施形態は、感圧接着剤組成物を含む繊維および極細繊維（ｍｉｃｒｏｆｉｂｅｒ）ウェブを提供する。
【００１２】
好ましい実施形態の詳細な説明
本発明の感圧接着剤（ＰＳＡ）ブレンドは、少なくとも１種類の（メタ）アクリレートポリマーおよび少なくとも１種類のプロピレン誘導ポリマーを含む。本発明の記載を助けるために全体を通して使用される用語を、以下に順に定義する。
【００１３】
「ポリマー」は、少なくとも５つの繰返しモノマー単位を有する高分子材料であるが、その繰返しモノマー単位は同じであっても同じでなくてもよい。本明細書で使用される場合、「ポリマー」の用語は、ホモポリマーおよびコポリマーを包含する。本発明のコポリマーは、化学的に異なる少なくとも２種類のモノマーから誘導されるポリマーのことを言う。コポリマーの定義に含まれるものには、化学的に異なるモノマーを２種類だけ含む、少なくとも５つのモノマーから誘導される従来のコポリマー、並びに化学的に異なるモノマーを少なくとも３種類含む、ターポリマーなどがある。
【００１４】
一般に、ポリマーは、その鎖長全体で１種類より多くの立体構造を含むことができる。例えば、ポリマーは、結晶性で、立体規則性のあるイソタクチック、およびシンジオタクチック構造、並びに非晶質のアタクチック構造、又はこれらの組合せを含むことができる。ポリマーの立体構造は、任意の好適な方法を使用して決定することができる。例えば、炭素１３核磁気共鳴法を使用してポリマーの立体構造（即ち、立体規則性）を決定することができる。
【００１５】
「立体規則性のある」構造は、Ｈａｗｌｅｙ’ｓ  Ｃｏｎｄｅｎｓｅｄ  Ｃｈｅｍｉｃａｌ  Ｄｉｃｔｉｏｎａｒｙ（１２版）に定義されるように、分子構造が、非晶質ポリマーを特徴付ける不規則で変化のある配置ではなく、一定の空間配置を有する構造である。立体規則性のある構造には、イソタクチックおよびシンジオタクチック構造がある。
【００１６】
「イソタクチック」構造は、Ｈａｗｌｅｙ’ｓ  Ｃｏｎｄｅｎｓｅｄ  Ｃｈｅｍｉｃａｌ  Ｄｉｃｔｉｏｎａｒｙ（１２版）に定義されるように、主鎖が全て一平面上にある場合、主鎖構造の一部でない原子団が、主鎖中の原子より全て上に、又は全て下に位置しているような構造である。
【００１７】
「シンジオタクチック」構造は、Ｈａｗｌｅｙ’ｓ  Ｃｏｎｄｅｎｓｅｄ  Ｃｈｅｍｉｃａｌ  Ｄｉｃｔｉｏｎａｒｙ（１２版）に定義されるように、主鎖が全て一平面上にある場合、主鎖構造の一部でない原子団が、ある対称性を有して繰り返しながら、主鎖中の原子の上下に位置しているような構造である。
【００１８】
「アタクチック」構造は、Ｈａｗｌｅｙ’ｓ  Ｃｏｎｄｅｎｓｅｄ  Ｃｈｅｍｉｃａｌ  Ｄｉｃｔｉｏｎａｒｙ（１２版）に定義されるように、主鎖が全て一平面上にある場合、原子団が主鎖原子の上下に不規則に配置されているような構造である。
【００１９】
ポリマーの「立体規則性指数（Ｓ．Ｉ．）」は、以下のように定義される：完全にアタクチックのポリマーでは、２つのホモタクチックの三連子、ｍｍおよびｒｒは、同量（それぞれ２５％）で存在する。ポリマーの立体規則性が増大するにつれ、ｍｍとｒｒの相対的な量は、一方が増大して他方より大きくなるように変化する。Ｓ．Ｉ．は、ｍｍ又はｒｒの大きい方の、ｍｍ又はｒｒの小さい方に対する比であり、常に正の値であり、１より大きい。Ｓ．Ｉ．は、ポリマーの立体構造が、不規則なアタクチックポリマーに対する１．０から、より立体規則性のあるポリマーに特徴的な、より大きい値までどれ位シフトしているかを数値で表わす。
【００２０】
「立体規則性のない」ポリマーは、ほとんどイソタクチック、又はほとんどシンジオタクチックではなく、一般に、ほとんどアタクチックの、又はほとんどセミシンジオタクチック（ｓｅｍｉ−ｓｙｎｄｉｏｔａｃｔｉｃ）のポリマーである。
【００２１】
「セミシンジオタクチック」のポリマーは、ほとんどシンジオタクチックのポリマーと、ほとんどアタクチックのポリマーとの間の構造を有するポリマーである。
【００２２】
一実施形態では、立体規則性のない本発明のポリマーは、Ｓ．Ｉ．が１〜約１０である。別の実施形態では、立体規則性のない本発明のポリマーは、Ｓ．Ｉ．が１〜約７である。更に別の実施形態では、立体規則性のない本発明のポリマーは、Ｓ．Ｉ．が１．５〜約７である。更に別の実施形態では、立体規則性のない本発明のポリマーは、Ｓ．Ｉ．が１〜約１．１である。
【００２３】
「非晶質」のポリマーは、室温でヘキサンに溶解性のポリマーである。このような物質は、結晶化度が小さい場合があり、例えば、Ｘ線又は熱分析を使用して検出可能であることを認識しなければならない。非晶質のポリマーは、示差走査熱量計（ＤＳＣ）で測定した場合、明確な融点がない。特に好ましいのは、立体規則性のない（例えば、ほとんどアタクチック、又はほとんどセミシンジオタクチックの）非晶質ポリマーである。
【００２４】
「ホットメルト加工可能な」は、粘着剤がホットメルト加工され得る（例えば、基材に塗布される）ように、軟化した時に十分な粘度を有する粘着剤のことを言う。粘着剤は加工温度で実際に溶融する必要はないが、むしろ、加工圧力で流動され得る点まで軟化しなければならない。
【００２５】
立体規則性の小さいポリマーは、例えば、ホットメルト加工などによって本発明のＰＳＡを加工および調製するのに好ましいことが分かった。従って、ホットメルト加工可能な粘着剤が本発明によって可能になる。
【００２６】
ホットメルト加工可能な粘着剤は、粘着剤およびその加工中の有機溶媒の使用を減少させるか、又はその使用をなくすことが有利である。ホットメルト加工可能な粘着剤系は、本質的に１００％固体の系である。通常、このような系は、有機溶媒、又は水を約５％以下、更に典型的には有機溶媒、又は水を約３％以下有する。最も典型的には、このような系は有機溶媒、および水を含まない。有機溶媒の使用を減少することにより、それに関する特別な取扱いの問題も減少することが有利である。更に、ホットメルト加工可能な粘着剤系は、基材に組成物を塗布した後、別の加工段階を必要としないことが有利である。また、幾つかの用途、特にメルトブロー極細繊維の用途では、接着剤組成物はホットメルト加工可能でなければならない。
【００２７】
立体規則性のより小さいポリマーを使用する別の利点は、高程度にイソタクチックである物質は、不透明である傾向があるが、立体規則性の小さい物質ほど透明性が高い傾向があるということである。立体規則性の低い物質のクラリティー（即ち、透明性）のため、それらを粘着剤のクラリティーが重要である用途に使用することが好ましい。このような用途には、例えば、ガラスと透明なプラスチックとの接着が挙げられる。
【００２８】
本発明のブレンドを利用する利点の１つは、それらが実現する配合範囲が大きくなることである。即ち、このブレンドを含むフィルムの様々な物理的特性の変化は、例えば、ブレンド中の個々のポリマーの割合を変えることにより実現することができる。更に、費用効果は、ブレンドを利用する別の利点である。例えば、より低価格のポリマーを、より高価格のポリマーとブレンドすることができる。このようにして、より低価格のポリマーは、より高価格のポリマーの「エクステンダ」の役割をすることができる。また、ブレンドの使用で有利な相乗効果を実現することができ、ある用途に対して、ブレンドは、いずれかのポリマー単独でその同じ用途に用いる場合よりも、かなり良好な性能を発揮することができる。
【００２９】
本発明のＰＳＡブレンドは、表面エネルギーの比較的高い材料と低い材料の両方に粘着させるのに特に有用である。本発明のＰＳＡブレンドは、このような基材に対する十分な、又は改善された引き剥がし粘着力を付与することができる。
【００３０】
驚くべきことに、本発明の好ましい実施形態では、ポリプロピレンなどの低表面エネルギー基材に対する引き剥がし粘着力は、プロピレン誘導ポリマーを含まない（メタ）アクリレートポリマーの低表面エネルギー基材に対する引き剥がし粘着力、又は（メタ）アクリレートポリマーを含まないプロピレン誘導ポリマーの低表面エネルギー基材に対する引き剥がし粘着力と比較して向上する。高表面エネルギー基材に対する引き剥がし粘着力に不利な影響を引き起こさず、このように向上させることは、幾つかの実施形態で可能である。
【００３１】
本発明の他の態様によれば、ガラスなどの高表面エネルギー基材に対する引き剥がし粘着力は、プロピレン誘導ポリマーを含まない（メタ）アクリレートポリマーの高表面エネルギー基材に対する引き剥がし粘着力、又は（メタ）アクリレートポリマーを含まないプロピレン誘導ポリマーの高表面エネルギー基材に対する引き剥がし粘着力と比較して向上する。本発明のブレンドを使用すると、有用な剪断強度も実現可能である。
【００３２】
ブレンド中のポリマーのうち少なくとも１種類が、ＰＳＡであることが好ましい。しかし、ブレンド中の１種類より多くのポリマーがＰＳＡであってもよい。ポリマーの多くは、本来、粘着性がある、即ち、ポリマーは、組成物が感圧性になるように粘着付与剤を添加する必要がない。このような、本来粘着性であるポリマーの例には、多くの（メタ）アクリレート（即ち、メタクリレートおよびアクリレート）ポリマーが挙げられる。しかし、ポリマーに粘着付与剤を添加することにより、ポリマーを感圧性にしてもよい。ポリマーが本来ＰＳＡであっても、又は粘着付与剤の添加を必要としても、ブレンド中のポリマーのうち少なくとも１種類が、ＰＳＡであることが好ましい。
【００３３】
（メタ）アクリレートポリマー
任意の好適な（メタ）アクリレート（即ち、アクリレート、又はメタアクリレート）ポリマーを本発明のブレンドに使用することができる。（メタ）アクリレートポリマーは、少なくとも１種類の（メタ）アクリレートモノマーから誘導されるものである。（メタ）アクリレートポリマーは、また、例えば、他のエチレン性不飽和モノマー、および／又は酸性モノマーから誘導されてもよく、および／又は（メタ）アクリレートポリマーは、補強ポリマー部分とグラフト共重合されてもよい。好ましい（メタ）アクリレートポリマーの具体例を下記の実施例の項に記載する。
【００３４】
特に好ましい（メタ）アクリレートモノマーには、アルキル基の炭素数が約１〜約１８、好ましくは炭素数が約４〜約１２の、三級ではないアルキルアルコールの（メタ）アクリレートエステル、およびこれらの混合物などが挙げられる。本発明で有用な、好適な（メタ）アクリレートモノマーの例には、以下に限定されないが、メチルアクリレート、エチルアクリレート、メチルメタクリレート、エチルメタクリレート、ｎ−ブチルアクリレート、デシルアクリレート、２−エチルヘキシルアクリレート、２−エチルヘキシルメタクリレート、ヘキシルメタクリレート、イソアミルアクリレート、イソデシルアクリレート、イソデシルメタクリレート、イソノニルアクリレート、イソオクチルアクリレート、ラウリルアクリレート、２−メチルブチルアクリレート、４−メチル−２−ペンチルアクリレート、エトキシエトキシエチルアクリレート、イソボルニルアクリレート、イソボルニルメタクリレート、４−ｔ−ブチルシクロヘキシルメタクリレート、シクロヘキシルメタクリレート、フェニルアクリレート、フェニルメタクリレート、２−ナフチルアクリレート、２−ナフチルメタクリレート、およびこれらの混合物などが挙げられる。特に好ましいのは、２−エチルヘキシルアクリレート、イソオクチルアクリレート、ラウリルアクリレート、ｎ−ブチルアクリレート、エトキシエトキシエチルアクリレート、およびこれらの混合物である。
【００３５】
他のエチレン性不飽和モノマーの例には、以下に限定されないが、ビニルエステル（例えば、酢酸ビニル、ピバル酸ビニル、ネオノナン酸ビニル）；ビニルアミド；Ｎ−ビニルラクタム（例えば、Ｎ−ビニルピロリドン、およびＮ−ビニルカプロラクタム）；（メタ）アクリルアミド（例えば、Ｎ，Ｎ−ジメチルアクリルアミド、Ｎ，Ｎ−ジメチルメタクリルアミド、Ｎ，Ｎ−ジエチルアクリルアミド、およびＮ，Ｎ−ジエチルメタクリルアミド）；（メタ）アクリロニトリル；無水マレイン酸；スチレンおよび置換スチレン誘導体（例えば、α−メチルスチレン）；およびこれらの混合物などが挙げられる。
【００３６】
（メタ）アクリレートポリマーの調製に任意成分の酸性モノマーも使用してよい。有用な酸性モノマーには、以下に限定されないが、エチレン性不飽和カルボン酸、エチレン性不飽和スルホン酸、エチレン性不飽和ホスホン酸、およびこれらの混合物から選択されるものが挙げられる。このような化合物の例には、アクリル酸、メタクリル酸、イタコン酸、フマル酸、クロトン酸、シトラコン酸、マレイン酸、β−カルボキシエチルアクリレート、２−スルホエチルメタクリレート、スチレンスルホン酸、２−アクリルアミド−２−メチルプロパンスルホン酸、ビニルホスホン酸など、およびこれらの混合物から選択されるものが挙げられる。
【００３７】
好適な種類の有用な（メタ）アクリレートポリマーは、米国特許第４，５５４，３２４号に記載されている。この特許は、（メタ）アクリレートポリマー主鎖に補強ポリマー部分をグラフト共重合させて（メタ）アクリレートポリマー主鎖を変性することによる、慣用的な（メタ）アクリレートポリマーの補強を開示している。例えば、グラフト共重合していない（メタ）アクリレートポリマー主鎖の反応部位の存在下で、その反応部位に補強ポリマー部分を原位置（ｉｎ−ｓｉｔｕ）重合させる、即ち、予備重合したポリマー部分をグラフト共重合していない（メタ）アクリレートポリマー主鎖の反応部位と反応させるか、又は、補強ポリマー化合物を（メタ）アクリレートポリマー主鎖の調製に使用されるモノマーと共重合させることにより補強ポリマー部分をグラフト共重合させ、補強ポリマー部分とグラフト共重合した（メタ）アクリレートポリマーを生成してもよい。
【００３８】
この実施形態の補強ポリマー部分のＴｇ（ガラス転移温度）は、少なくとも２０℃であり、重量平均分子量は少なくとも２，０００である。対照的に、グラフト共重合していない（メタ）アクリレートポリマーの主鎖のＴｇは、一般に約−２０℃未満であり、この実施形態では、通常、約−５０℃未満である。好ましい補強ポリマー部分は、ポリメチルメタクリレートおよびポリスチレンをベースにしたものである。補強ポリマー部分又はグラフト共重合していない（メタ）アクリレートポリマー主鎖のＴｇは、示差走査熱量計を使用し、毎分１０℃で二回目の熱測定値を使用して測定できる。
【００３９】
（メタ）アクリレートポリマーを調製する場合、特定の用途に応じて、ジエンモノマーなどの他の好適なモノマーを（メタ）アクリレートモノマーと共重合させてもよい。しかし、一実施形態では、本発明の（メタ）アクリレートポリマーは本質的にジエンモノマーから誘導されるものではない。
【００４０】
プロピレン誘導ポリマー
任意の好適なポリマーをプロピレン誘導ポリマーに使用することができる。プロピレン誘導ポリマー自体は、ＰＳＡ特性を有していても、有していなくてもよい。一般に、プロピレン誘導ポリマーは、少なくとも非晶質であり、好ましくは立体規則性がない。従って、本発明の組成物は、向上した感圧接着特性を有することができるが、可塑剤又は液体油などのかなりの量の添加剤を使用する必要がない場合が多い。
【００４１】
プロピレン誘導ポリマーは、少なくともプロピレンモノマーから誘導される。他の種類のモノマーをそれらの調製に使用してもよいが、典型的には、プロピレン誘導ポリマーは、６０モルパーセントより多くプロピレンモノマーから誘導される。プロピレンモノマーと共重合され得る他のモノマーには、例えば、α−オレフィンモノマー（例えば、エチレン、１−ブテン、１−ヘキセン、１−ヘプテン、１−オクテン、１−ノネンなど）が挙げられる。
【００４２】
プロピレン誘導ポリマーは、飽和炭化水素主鎖を含有することが好ましい。従って、プロピレン誘導ポリマーは、本質的にジエンモノマーから誘導されないことが好ましい。ジエンモノマーから誘導される多くの組成物は、例えば、風化又はより高温（例えば、ホットメルト加工）に曝される場合など、長時間では比較的不安定である。
【００４３】
プロピレン誘導本発明のポリマーは、分子量が大きいため、粘着付与剤又は可塑剤の役割をしない。典型的には、プロピレン誘導ポリマーの重量平均分子量は、少なくとも約５，０００グラム／モルである。プロピレン誘導ポリマーの重量平均分子量は、好ましくは、少なくとも約１０，０００グラム／モル、更に好ましくは、少なくとも約１５，０００グラム／モル、更により好ましくは、少なくとも約２０，０００グラム／モルである。特に有用なものは、重量平均分子量が約１０，０００〜１，０００，０００グラム／モル、好ましくは約２０，０００〜２００，０００グラム／モルのポリマーである。
【００４４】
本発明の一態様によれば、プロピレン誘導ポリマーは、少なくともプロピレンおよびエチレンモノマーから誘導されるコポリマーである。得られるコポリマーが非晶質であれば、任意の好適な量のエチレンモノマーを使用して、このようなプロピレン／エチレン誘導コポリマーを調製してもよい。しかし、一般に、使用されるエチレンモノマーの割合が大きいほど、得られるコポリマーが非晶質とならない可能性が大きい。
【００４５】
特に有用なものは、ガラス転移温度（Ｔｇ）が約−５０℃〜約０℃、好ましくは−４０℃より高温〜約０℃、更に好ましくは約−３０℃〜約０℃の、プロピレン／エチレン誘導コポリマーである。プロピレン／エチレン誘導コポリマーのＴｇが−５０℃より低い場合、一般に、その理由は、コポリマーの調製に使用されたエチレンモノマーの割合がより大きかったためである。このようなコポリマーの幾つかは、前述のように、本発明のある実施形態に有用な場合があるが、これらのポリマーは非晶質でなくてもよい。更に、室温での用途に適したＰＳＡ特性が得られるように、粘着付与剤、又は少なくとも多量の粘着付与剤を組成物に添加する必要性を低減するため、プロピレン／エチレン誘導コポリマーのＴｇは、約−５０℃より高いことが好ましい。ポリマーのＴｇは、示差走査熱量計を使用し、毎分１０℃で、二回目の熱測定値を使用して測定できる。
【００４６】
本発明で有用なプロピレン／エチレン誘導コポリマーの例には、テネシー州キングスポートのＥａｓｔｍａｎ  Ｃｈｅｍｉｃａｌ  Ｃｏ．からＥＡＳＴＯＦＬＥＸの商標で市販されているポリマー、およびペンシルバニア州ウェインのＴｈｅ  Ｉｎｔｅｒｎａｔｉｏｎａｌ  ＧｒｏｕｐからＫＴＡＣの商標で市販されているポリマー等がある。これらの会社製の、好適なプロピレン／エチレン誘導コポリマーの具体例は、ＥＡＳＴＯＦＬＥＸ  Ｅ１０６０、ＥＡＳＴＯＦＬＥＸ  Ｅ１２００、およびＫＴＡＣ６０１３などの、Ｔｇが約−３３℃〜約−２３℃のコポリマーである。
【００４７】
より一般的には、本発明の別の実施形態によれば、プロピレン誘導ポリマーは、少なくともプロピレン、および１−ヘキセンなどの他の１種類のα−オレフィンモノマーから誘導されるコポリマーである。市販のプロピレン／ヘキセン誘導コポリマーの具体例は、ＥＡＳＴＯＦＬＥＸ  Ｄ１２７Ｓの商標で販売され、テネシー州キングスポートのＥａｓｔｍｅｎ  Ｃｈｅｍｉｃａｌ  Ｃｏ．から入手可能なものである。
【００４８】
本発明の別の態様によれば、プロピレン誘導ポリマーは、本質的に１００重量パーセント、プロピレンモノマーから誘導される。任意の好適なポリプロピレンを本発明のこの態様に従って使用することができる。
【００４９】
プロピレン誘導ポリマーが、本質的に１００重量パーセント、プロピレンモノマーから誘導される場合、これらのポリマーの好ましいＴｇは、約−１５℃〜約１０℃、更に好ましくは、約−１０℃〜約５℃である。このような好ましいＴｇを有する、少なくとも１種類のプロピレン誘導ポリマーを使用すると、ＰＳＡ特性を有する組成物の形成が容易になる。再び、ポリマーのＴｇは、示差走査熱量計を使用し、毎分１０℃で、二回目の熱測定値を使用して測定できる。
【００５０】
より高分子量のプロピレン誘導ポリマー、特にポリプロピレンが好ましい場合、ＰＣＴ国際公開特許ＷＯ９９／２０，６６４号に記載されているような、メタロセン触媒を使用して調製されるポリマーが特に有用である。典型的には、メタロセン触媒を使用して調製されるポリマー（即ち、メタロセン生成ポリマー）の重量平均分子量は、約７０，０００グラム／モルより大きく、これは典型的には、プロピレンから誘導され、立体規則性のない市販の多くのポリマーの分子量より大きい。ポリマーの溶融粘度を比較する場合に、同様の比較が当てはまる。改善された引き剥がし粘着力特性の他に、より高い剪断強度を有するＰＳＡ組成物が所望される場合、メタロセン触媒を使用して調製されるプロピレン誘導ポリマーが好ましい場合がある。プロピレンから誘導され、分子量のより小さいポリマーと比較した場合、メタロセン触媒を使用して調製され、プロピレンから誘導される分子量の大きいポリマーの方が、より有用に架橋され得る。これは、例えば、ＰＳＡが高性能用途に使用される場合などである。
【００５１】
本発明のこの態様の一実施形態によれば、プロピレン誘導ポリマーの立体規則性指数（Ｓ．Ｉ．）は、約１．０〜約５．０である。プロピレン誘導ポリマーが非晶質である場合、そのＳ．Ｉ．は、約１．０〜約１．０５であることが好ましい。プロピレン誘導ポリマーがセミシンジオタクチックである場合、その立体規則性指数（Ｓ．Ｉ．）は、約１．１〜約４．０であることが好ましい。
【００５２】
しかし、前述のように、本発明の利点の１つは、ブレンドが広範多種の用途に合わせて設計製作可能であるということである。用途によっては、分子量が大きいポリマーの方が好ましいとは限らない場合がある。例えば、ＰＳＡ組成物を使用して繊維を形成する場合（例えば、メルトブロー繊維）には、分子量が小さいポリマーの方が好ましい場合がある。例えば、メルトブロー極細繊維ウェブを作製するのに本発明のＰＳＡブレンドを使用することが有利な場合がある。本発明に従い、慣用的なポリマー組成物に分子量のより小さいポリマーを添加すると、所定の加工温度におけるポリマー組成物の溶融粘度が低下する傾向がある。従って、本発明のポリマーブレンドを使用すると、慣用的なＰＳＡ組成物から繊維をホットメルト加工するのに使用される温度より低温で、ＰＳＡ組成物から繊維（例えば、極細繊維）をホットメルト加工することが容易になる場合がある。また、本発明のポリマーブレンドを使用すると、所定の加工温度におけるホットメルト加工繊維の製造量の増大を促進する場合がある。
【００５３】
プロピレン誘導ポリマーの溶融粘度は、広範囲にわたることができる。しかし、典型的には、プロピレン誘導ポリマーの溶融粘度は、以下の実施例の項の粘度試験方法に従い、１９０℃で測定した場合、少なくとも約１０ポイズである。
【００５４】
一実施形態、特に、プロピレン誘導ポリマーが、本質的に１００重量パーセント、プロピレンから誘導される実施形態では、プロピレン誘導ポリマーの溶融粘度は、以下の実施例の項の粘度試験方法に従い１９０℃で測定される場合、約５００ポイズより大きく、更に好ましくは、約７５０ポイズより大きい。本発明のこの態様による別の実施形態では、プロピレン誘導ポリマーの溶融粘度は、粘度試験方法に従い１９０℃で測定される場合、約２，５００ポイズより大きい。本発明のこの態様の更に別の実施形態では、プロピレン誘導ポリマーの溶融粘度は、粘度試験方法に従い１９０℃で測定される場合、約１０，０００ポイズより大きい。
【００５５】
一般に、プロピレン誘導ポリマーの溶融粘度が高いほど、得られる組成物の剪断強度が高くなると共に、引き剥がし粘着力特性が改善する可能性が高い。これは、高性能用途に本発明のＰＳＡ組成物を調製する場合、特に有利である。
【００５６】
任意成分の粘着付与剤
本発明の粘着付与剤は、重量平均分子量が約１０，０００グラム／モル未満であり、固体又は液体の状態であってもよい。本発明の組成物は、所望のＰＳＡ特性を付与することが必要な場合には、粘着付与剤を含んでもよい。当業者は、様々な粘着付与剤がこの目的に好適であることを認識する。当業者は、使用する粘着付与剤の量が容易に分かる。
【００５７】
ブレンドの調製
本発明のＰＳＡ組成物は、少なくとも１種類の（メタ）アクリレートポリマーおよび少なくとも１種類のプロピレン誘導ポリマーを含む。所望の用途に応じて、および当業者に周知のように、他の添加剤（例えば、酸化防止剤、架橋剤、充填剤、および紫外線安定剤）をＰＳＡ組成物に添加してもよい。
【００５８】
ブレンドの（メタ）アクリレートポリマーおよびプロピレン誘導ポリマー成分は、それぞれ、ブレンドの総重量を基準にして、約５重量％〜約９５重量％の量で存在することが好ましい。各成分は、ブレンドの総重量を基準にして、少なくとも約１０重量％の量で存在することが更に好ましい。しかし、典型的には、２つの成分の総重量を基準にして、（メタ）アクリレートポリマー成分の方が多く、プロピレン誘導ポリマー成分の方が少ない量で存在する。この成分比により、表面エネルギーが比較的高い基材と表面エネルギーが低い基材の両方に対して、十分な粘着力を有する組成物が得られる。この比は、例えば、感圧接着剤組成物の架橋を容易にすることにより、有用な剪断強度を有する組成物の形成を容易にすることも分かってきた。
【００５９】
各ポリマー成分が、ブレンド全体のどれ位の割合を構成しても、プロピレン誘導ポリマー成分は、（メタ）アクリレートポリマーとプロピレン誘導ポリマー成分との総重量を基準にして、少なくとも約１５重量％で存在する。この量より少ないと、高表面エネルギー基材、又は低表面エネルギー基材の少なくとも一方に対する引き剥がし粘着力の顕著な改善が容易に得られない。プロピレン誘導ポリマー成分は、（メタ）アクリレートポリマーとプロピレン誘導ポリマー成分との総重量を基準にして、好ましくは少なくとも約２０重量％、更に好ましくは約２０重量％〜約５０重量％で存在する。
【００６０】
本発明の別の実施形態によれば、（メタ）アクリレートポリマー成分は、（メタ）アクリレートポリマーとプロピレン誘導ポリマー成分との総重量を基準にして、少なくとも約１５重量％で存在する。（メタ）アクリレートポリマー成分は、（メタ）アクリレートポリマーとプロピレン誘導ポリマー成分との総重量を基準にして、好ましくは少なくとも約２０重量％、更に好ましくは約２０重量％〜約５０重量％で存在する。
【００６１】
ポリマーのブレンディングは、十分に均一なポリマーの分布が得られる任意の方法によってなされる。ポリマーは幾つかの方法を使用してブレンドすることができる。特に、ポリマーは、溶融ブレンディング、溶剤ブレンディング、又は任意の好適な物理的手段によりブレンドすることができる。
【００６２】
例えば、米国特許第４，１５２，１８９号にＧｕｅｒｉｎらにより記載されている方法で、ポリマーを溶融ブレンドすることができる。即ち、（使用される場合は）溶剤は全て、約５トル〜約１０トルの圧力で約１５０℃〜約１７５℃の温度に加熱することにより、各ポリマーから除去されなければならない。次いで、ポリマーの重量を測定し、所望の割合で容器に入れる。次いで、容器の内容物を、撹拌しながら約１７５℃に加熱することによりブレンドが形成される。
【００６３】
溶融ブレンディングが好ましいが、本発明のＰＳＡブレンドは、溶剤ブレンディングを使用して加工することもできる。この場合、ブレンド中のポリマーは、使用される溶剤中に十分に溶解できるものでなければならない。
【００６４】
分散混合、分配混合、又は分散および分配混合の組合せを実現する、物理的ブレンド装置は、均一なブレンドを調製するのに有用である。バッチ方法および連続方法の両方の物理的ブレンディングを使用することができる。バッチ方法の例には、ＢＲＡＢＥＮＤＥＲ（例えば、ニュージャージー州サウスハッケンサックのＣ．Ｗ．Ｂｒａｂｅｎｄｅｒ  Ｉｎｓｔｒｕｍｅｎｔｓ，Ｉｎｃ．から入手可能な、ＢＲＡＢＥＮＤＥＲ  ＰＲＥＰ  ＣＥＮＴＥＲなど）、又はＢＡＮＢＵＲＹ内部混合およびロールミル（コネチカット州アンソニアのＦＡＲＲＥＬ  ＣＯＭＰＡＮＹから入手可能）装置を使用する方法が挙げられる。連続方法の例には、シングルスクリュ押出し、ツインスクリュ押出し、ディスク押出し、往復シングルスクリュ押出し、ピンバーレルシングルスクリュ押出しなどが挙げられる。
【００６５】
塗布
本発明のＰＳＡ組成物は、基材に容易に塗布することができる。例えば、ＰＳＡ組成物は、シート状の製品（例えば、装飾用、反射用、図表用）、ラベル材料、およびテープ支持体に塗布することができる。基材は、所望の用途に応じて、任意の好適な種類の材料とすることができる。典型的には、基材は、不織、紙、ポリマーフィルム（例えば、ポリプロピレン（例えば、二軸配向ポリプロピレン（ＢＯＰＰ））、ポリエチレン、ポリ尿素、又はポリエステル（例えば、ポリエチレンテレフタレート（ＰＥＴ）））、又は離型ライナー（例えば、シリコーン化ライナー）を含む。
【００６６】
本発明によるＰＳＡ組成物を利用して、例えばテープを形成することができる。ＰＳＡは、支持体の少なくとも１面に塗布される。次いで、ＰＳＡを架橋してＰＳＡの剪断強度を更に改善してもよい。任意の好適な架橋方法（例えば、光化学線（例えば、紫外線又は電子線）又は熱放射線などの放射線への暴露、又は架橋添加剤（例えば、光活性化、および熱活性化硬化剤など））を利用してもよい。
【００６７】
両面テープを形成する場合、ＰＳＡは支持体の両面の少なくとも一部に塗布される。或いはまた、必要に応じて、離型材（例えば、低粘着バックサイズ（ｂａｃｋｓｉｚｅ））を支持体の反対側に塗布することができる。ＰＳＡおよび／又は離型材は、例えば、加工しやすいようにフィルム支持体と同時押出しされ得ることが有利である。
【００６８】
当業者に周知の方法を使用して、ＰＳＡを基材に塗布することができる。例えば、溶融押出し法を使用してＰＳＡを塗布することができる。連続又はバッチプロセスのいずれかで、ＰＳＡ組成物を塗布することができる。バッチプロセスの一例は、ＰＳＡが粘着される基材と、ＰＳＡを離型させることができる表面との間に、ＰＳＡ組成物の一部を配置し、複合構造体を形成することである。次いで、複合構造体を十分な温度と圧力で圧縮し、冷却後、所望の厚さのＰＳＡ層を形成する。或いはまた、ＰＳＡ組成物を２つの離型表面間で圧縮し、冷却して、例えば、転写テープを形成することができる。
【００６９】
連続形成方法は、加熱したフィルムダイからＰＳＡ組成物を引き出し、続いて、引き出された組成物を移動するプラスチックウェブ、又は他の好適な基材に接触させることを含む。関連する連続形成方法は、ＰＳＡ組成物、および同時押出しされる離型材、および／又は支持体をフィルムダイから押出し、積層された製品を冷却し、粘着テープを形成することを含む。他の連続形成方法は、ＰＳＡ組成物を迅速に移動するプラスチックウェブ、又は予備形成された他の好適な基材に直接接触させることを含む。この方法を使用して、慣用的なフィルム又はシーティングダイなどの可撓性ダイリップを有するダイを使用して、ＰＳＡ組成物を予備形成された移動するウェブに塗布する。フィルム又は層をこれらの連続形成方法のいずれかにより形成した後、直接的方法（例えば、チルロール、又は水浴）および間接的方法（例えば、空気又は気体衝突）の両方を使用して急冷することにより固化できる。ホットメルト加工繊維は、別の連続形成方法を使用して調製することもできる。この方法の例は、例えば、ＰＣＴ国際公開特許ＷＯ９９／２８，５３９号に見い出すことができる。
【００７０】
溶剤からの塗工は好ましくないが、溶剤をベースにした方法を使用して、ＰＳＡ組成物を塗工することができる。例えば、ナイフコーティング、ロールコーティング、ロールコーティング、グラビアコーティング、ロッドコーティング、カーテンコーティング、およびエアナイフコーティングなどの方法で、ＰＳＡ組成物を塗工することができる。塗工された溶剤ベースのＰＳＡ組成物は、次いで乾燥され、溶剤を除去する。塗布された溶剤ベースのＰＳＡ組成物は、乾燥を促進するため、オーブンにより供給されるような高温に曝されることが好ましい。
【００７１】
ＰＳＡ組成物、コーティング、および、これらを用いたテープを以下の実施例に示す。これらの実施例は、説明を目的とするだけであり、添付の特許請求の範囲に限定することを意味するものではない。実施例および本明細書の残りの部分における部、パーセンテージ、および比は、全て、別途明記されない限り、重量部、重量パーセンテージ、および重量比である。
【００７２】
実施例
以下の実施例は、以下の名称、即ち、（１）数値に文字「Ｃ」が続く（例えば、６Ａ−Ｃ）、又は（２）文字「Ｃ」で始まることによる、のいずれか１つを使用することにより比較として記載される。更に、以下の試験方法を使用して、以下の実施例で製造された感圧接着剤ブレンドの特性を評価した。
【００７３】
試験方法
１８０°引き剥がし粘着力
この引き剥がし粘着力試験は、ＡＳＴＭ  Ｄ  ３３３０−９０に記載の試験方法に類似しており、この試験に記載のステンレス鋼基材に代わってガラス又はポリプロピレン基材を使用する。
【００７４】
粘着剤で塗工され、少なくとも２４時間、一定の温度（２２℃）および湿度（相対湿度５０％）で平衡状態にしたストリップを、溶剤で洗浄したガラス又はポリプロピレン（ＰＰ）（ミネソタ州バーンスビルのＡｅｒｏｍａｔ  Ｐｌａｓｔｉｃｓから市販）のいずれかの基材パネルに、２キログラムのローラーを、ストリップ上を一回通過させて粘着させた。接着したアセンブリを室温で１分間未満休止させた。次いで、ＩＭＡＳＳスリップ／剥離試験機（オハイオ州ストロングビルのＩｎｓｔｒｕｍｅｎｔｏｒｓ  Ｉｎｃ．から市販されているＭｏｄｅｌ  ３Ｍ９０）を使用し、３０センチメートル／分（１２インチ／分）の速度（即ち、クロスヘッドスピード）で、アセンブリの１８０°引き剥がし粘着力を試験した。
【００７５】
剪断強度
この剪断強度試験は、ＡＳＴＭ  Ｄ  ３６５４−８８に記載の試験方法に類似している。粘着剤を塗工され、少なくとも２４時間、一定の温度（２２℃）および湿度（相対湿度５０％）で平衡状態にしたストリップを１．２７センチメートル（０．５インチ）のストリップに切断した。ストリップの１．２７センチメートル（０．５インチ）×２．５４センチメートル（１インチ）の部分が、ステンレス鋼パネルにしっかりと接触し、ストリップの一端が固定されずに垂下しているように、各ストリップをステンレス鋼パネルに粘着させた。パネルが、延長した自由端と１７８°の角度を形成するように、粘着剤を塗工したストリップの取り付けられたパネルをラックに保持したが、この自由端は垂下荷重として掛けられる１キログラムの力を掛けて引張された。どのような引き剥がし力も無効にするように、１８０°より２°小さい角度を使用し、試験されるテープの保持力をより正確に決定するため、このようにして、確実に剪断力のみが測定されるようにした。各テープの例が試験パネルから分離するのに掛かる時間を、剪断強度として記録した。別途記載されていなければ、本明細書に報告される剪断破壊は、全て、粘着剤の凝集破壊（残留物がパネルに残る）であったが、粘着破壊はＡ（残留物がパネルに残らない）と表示される。試験サンプルが１０，０００分で破壊しなかった場合は、試験を止め、剪断の値を１０，０００分と記録した。
【００７６】
ある実施例では、代替の方法を使用した。代替の方法では、１．２７センチメートル×１．２７センチメートル（０．５インチ×０．５インチ）（又は、表に別途記載される場合は、２．５４センチメートル×２．５４センチメートル（１．０インチ×１．０インチ））の大きさのストリップをステンレス鋼パネルに粘着させ、前述の試験を実施した。これらの実施例を表に記載する。
【００７７】
粘度試験
パラレルプレートレオメータ（ニュージャージー州ピスキャタウェイのＲｈｅｏｍｅｔｒｉｃｓ，Ｉｎｃ．のＲＤＡ  ＩＩ）中でＤｙｎａｍｉｃ  Ｍｅｃｈａｎｉｃａｌ  Ａｎａｌｙｓｉｓ（ＤＭＡ）を使用し、サンプルを２℃／分の速度、１ラジアン／秒の周波数、および最大歪１０％で、室温から２００℃まで加熱し、複素粘性率として溶融粘度を測定した。この方法により測定した１９０℃での溶融粘度が、本出願全体にわたり引用される。
【００７８】
【表１】
省略の一覧
2004517191.tif 000002
【００７９】
実施例１Ａ−１Ｍ
容量３５０ｃｍ３のＢＲＡＢＥＮＤＥＲバッチミキサー中で、ＰＳＡ−１およびＥＡＳＴＯＦＬＥＸ  Ｄ１２７Ｓを表１に示される混合比に従い、毎分５０回転および１１５℃〜１８０℃の温度で、溶融状態で、１０分間、ブレンドした。ミキサーへの総投入量は２５０グラムであった。表１に記載される部は、ＰＳＡ−１およびＥＡＳＴＯＦＬＥＸ  Ｄ  １２７Ｓの総重量を基準にしている。
【００８０】
存在するＥＡＳＴＯＦＬＥＸ  Ｄ  １２７Ｓの濃度が高い場合ほど、使用する温度を低くした。具体的な温度を表１に記載する。長さ対直径の比が２５であり、１２．５センチメートル幅の引出しダイ（ｄｒａｗ  ｄｉｅ）（詰め金を入れダイ開口部を２５０μｍにした）を嵌めた、直径１．９センチメートルのＨＡＡＫＥシングルスクリュー押出機（ニュージャージー州サドルブルックのＨａａｋｅ  Ｂｕｃｈｌｅｒ  Ｉｎｓｔｒｕｍｅｎｔｓ  Ｉｎｃ．から市販）を使用して、ブレンドを約１５０℃でＰＥＴ上に厚さ５１μｍに塗工し、ＰＳＡテープを形成した。これらのテープの粘着性能を表２に示す。
【００８１】
【表２】
表１
2004517191.tif 000003
【００８２】
【表３】
表２
2004517191.tif 000004
＊試験せず
【００８３】
実施例２Ａ−２Ｆ
ＢＲＡＢＥＮＤＥＲバッチミキサー中で、ＰＳＡ−１およびＥＡＳＴＯＦＬＥＸ  Ｅ１０６０を表３に示される混合比に従い、１６５℃〜１７０℃の温度で実施例１に記載のようにブレンドした。部は、ＰＳＡ−１およびＥＡＳＴＯＦＬＥＸ  Ｅ１０６０の総重量を基準にしている。このブレンドを表３に示す厚さに、実施例１に記載のようにＰＥＴ上に塗工し、ＰＳＡテープを形成した。これらのテープの粘着性能を表４に示す。
【００８４】
【表４】
表３
2004517191.tif 000005
【００８５】
【表５】
表４
2004517191.tif 000006
＊この試験では、１．２７ｃｍ×１．２７ｃｍ（０．５インチ×０．５インチ）のストリップを使用した
＊＊試験せず
【００８６】
実施例３Ａ−３Ｆ
ＢＲＡＢＥＮＤＥＲバッチミキサー中で、ＰＳＡ−１およびＫＴＡＣ６０１３を表５に示される混合比に従い、１６５℃〜１７０℃の温度で実施例１に記載のようにブレンドした。部は、ＰＳＡ−１およびＫＴＡＣ６０１３の総重量を基準にしている。このブレンドを表５に示す厚さに、実施例１に記載のようにＰＥＴ上に塗工し、ＰＳＡテープを形成した。これらのテープの粘着性能を表６に示す。
【００８７】
【表６】
表５
2004517191.tif 000007
【００８８】
【表７】
表６
2004517191.tif 000008
＊この試験では、１．２７ｃｍ×１．２７ｃｍ（０．５インチ×０．５インチ）のストリップを使用した
＊＊試験せず
【００８９】
実施例４Ａ−４Ｅ
ＢＲＡＢＥＮＤＥＲバッチミキサー中で、ＰＳＡ−２およびＥＡＳＴＯＦＬＥＸ  Ｄ１２７Ｓを表７に示される混合比に従い、１６０℃の温度で実施例１に記載のようにブレンドした。部は、ＰＳＡ−２およびＥＡＳＴＯＦＬＥＸ  Ｄ１２７Ｓの総重量を基準にしている。このブレンドを表７に示す厚さに、実施例１に記載のようにＰＥＴ上に塗工し、ＰＳＡテープを形成した。これらのテープの粘着性能を表８に示す。
【００９０】
【表８】
表７
2004517191.tif 000009
【００９１】
【表９】
表８
2004517191.tif 000010
【００９２】
実施例５Ａ−５Ｃ
ＢＲＡＢＥＮＤＥＲバッチミキサー中で、ＰＳＡ−２を８５部、ＥＡＳＴＯＦＬＥＸ  Ｅ１０６０を１５部、および２−三級ブチルアントラキノン光架橋剤を０．３５部（ＰＳＡ−２、１００あたり）を、１６５−１７０℃の温度で実施例１に記載のようにブレンドした。このブレンドを実施例１に記載のように、ＰＥＴ上に６１μｍの厚さに塗工し、ＰＳＡテープを形成した。これらのテープを、紫外（ＵＶ）線に暴露した（メリーランド州ロックビルの、Ｆｕｓｉｏｎ  ＵＶ  Ｃｕｒｉｎｇ製の「Ｈ−Ｂｕｌｂ」ＵＶ源を使用）もの、又は暴露しなかったものの粘着性能を表９に示す。
【００９３】
【表１０】
表９
2004517191.tif 000011
【００９４】
実施例６Ａ−６Ｈ
ＢＲＡＢＥＮＤＥＲバッチミキサー中で、ＰＳＡ−３ＡおよびＥＡＳＴＯＦＬＥＸ  Ｄ１２７Ｓを表１０に示される混合比に従い、約１３０℃の温度で実施例１に記載のようにブレンドした。部は、ＰＳＡ−３ＡおよびＥＡＳＴＯＦＬＥＸ  Ｄ１２７Ｓの総重量を基準にしている。更に、２−三級ブチルアントラキノン光架橋剤を０．３重量部（ＰＳＡ−３Ａと、ＥＡＳＴＯＦＬＥＸ  Ｄ１２７Ｓとのブレンド１００部あたり）、ＢＲＡＢＥＮＤＥＲバッチミキサーに添加し、ブレンドと混合した。このブレンドを実施例１に記載のように、ＰＥＴ上に表１０に示される厚さに塗工し、ＰＳＡテープを形成したが、但し、ダイ温度は１２０℃に維持した。これらのテープを、紫外（ＵＶ）線に暴露した（メリーランド州ロックビルの、Ｆｕｓｉｏｎ  ＵＶ  Ｃｕｒｉｎｇ製の「Ｈ−Ｂｕｌｂ」ＵＶ源を使用）もの、又は暴露しなかったものの粘着性能を表１１に示す。
【００９５】
【表１１】
表１０
2004517191.tif 000012
【００９６】
【表１２】
表１１
2004517191.tif 000013
【００９７】
実施例７Ａ−７Ｆ
ＢＲＡＢＥＮＤＥＲバッチミキサー中で、ＰＳＡ−４およびＥＡＳＴＯＦＬＥＸ  Ｄ１２７Ｓを表１２に示される混合比に従い、約１６０℃の温度で実施例１に記載のようにブレンドした。部は、ＰＳＡ−４およびＥＡＳＴＯＦＬＥＸ  Ｄ１２７Ｓの総重量を基準にしている。更に、２−三級ブチルアントラキノン光架橋剤を０．３重量部（ＰＳＡ−４とＥＡＳＴＯＦＬＥＸ  Ｄ１２７Ｓとのブレンド１００部あたり）、ＢＲＡＢＥＮＤＥＲバッチミキサーに添加し、ブレンドと混合した。このブレンドを実施例１に記載のように、ＰＥＴ上に表１２に示される厚さに塗工し、ＰＳＡテープを形成した。これらのテープを、紫外線に暴露したもの、又は暴露しなかったものの粘着性能を表１３に示す。
【００９８】
【表１３】
表１２
2004517191.tif 000014
【００９９】
【表１４】
表１３
2004517191.tif 000015
＊試験せず
【０１００】
実施例８Ａ−８Ｌ
ＢＲＡＢＥＮＤＥＲバッチミキサー中で、ＰＳＡ−１およびｍＰＰ１を表１４に示される混合比に従い、約１６５−１７０℃の温度で実施例１に記載のようにブレンドした。部は、ＰＳＡ−１およびｍＰＰ１の総重量を基準にしている。更に、実施例８Ｂおよび８Ｃでは、２−三級ブチルアントラキノン光架橋剤を０．３重量部（ＰＳＡ−４とｍＰＰ１とのブレンド１００部あたり）、ＢＲＡＢＥＮＤＥＲバッチミキサーに添加し、ブレンドと混合した。このブレンドを実施例１に記載のように、ＰＥＴ上に表１４に示される厚さに塗工し、ＰＳＡテープを形成した。これらのテープの粘着性能を表１５に示す。
【０１０１】
【表１５】
表１４
2004517191.tif 000016
【０１０２】
【表１６】
表１５
2004517191.tif 000017
【０１０３】
実施例９Ａ−９Ｂ
実施例８Ｂおよび８Ｃのサンプルを、メリーランド州ロックビルの、Ｆｕｓｉｏｎ  ＵＶ  Ｃｕｒｉｎｇ製の「Ｈ−Ｂｕｌｂ」ＵＶ源を使用して、紫外線に暴露した。ブレンドの組成を表１６に示す。これらのテープを、紫外線に暴露したもの、又は暴露しなかったものの粘着性能を表１７に示す。
【０１０４】
【表１７】
表１６
2004517191.tif 000018
【０１０５】
【表１８】
表１７
2004517191.tif 000019
【０１０６】
実施例１０Ａ−１０Ｇ
ＢＲＡＢＥＮＤＥＲバッチミキサー中で、ＰＳＡ−３およびｍＰＰ２を表１８に示される混合比に従い、約１４０℃の温度で実施例１に記載のようにブレンドした。部は、ＰＳＡ−３ＢおよびｍＰＰ２の総重量を基準にしている。このブレンドを実施例１に記載のように、ＰＥＴ上に９０μｍの厚さに塗工し、ＰＳＡテープを形成した。これらのテープの粘着性能を表１９に示す。
【０１０７】
【表１９】
表１８
2004517191.tif 000020
【０１０８】
【表２０】
表１９
2004517191.tif 000021
＊この試験では、２．５４ｃｍ×２．５４ｃｍ（１．０インチ×１．０インチ）のストリップを使用した
【０１０９】
比較例Ｃ１Ａ−Ｃ１Ｅ
実施例２３−２６および比較例Ｃ２の配合は、ＰＣＴ国際公開特許ＷＯ９７／２３，５７７に記載されており、慣用的な（メタ）アクリレートポリマーである、ＰＳＡ−３Ｃを２つの異なる市販のイソタクチックポリプロピレン化合物とブレンドした。成分の比、および市販のイソタクチックポリプロピレン化合物の種類を表２０に示す。ブレンドは９０μｍの厚さでＰＥＴに塗工されるものと記載された。記載されたこれらのテープの粘着性能を表２１に示す。
【０１１０】
【表２１】
表２０
2004517191.tif 000022
【０１１１】
【表２２】
表２１
2004517191.tif 000023
＊この試験では、２．５４ｃｍ×２．５４ｃｍ（１．０インチ×１．０インチ）のストリップを使用した
【０１１２】
実施例１１Ａ−１１Ｃ
一層構造の繊維、およびそれを用いたメルトブロー極細繊維ウェブは、メルトブロー法、および米国特許第６，０８３，８５６号の実施例２０に記載の条件を使用し、ＰＳＡ−１とＥＡＳＴＯＦＬＥＸ  Ｄ１２７Ｓとのブレンドを使用して調製されたが、但し、予備配合されたブレンドは、表２２に示される組成物から作られた。得られるメルトブロー極細繊維ウェブの坪量は、５０ｇ／ｍ２であり、シリコーン塗工されたクラフト紙離型ライナー（イリノイ州ディクソンの、Ｄａｕｂｅｒｔ  Ｃｏａｔｅｄ  Ｐｒｏｄｕｃｔｓから入手可能）上に捕集された。２ｋｇのローラーを２回通過させてウェブをＰＥＴ支持体に積層することにより、テープを作製した。ブレンド組成物およびメルトブロー極細繊維ウェブの粘着特性を表２２に表す。
【０１１３】
【表２３】
表２２
2004517191.tif 000024
＊試験せず
【０１１４】
実施例１２
三層構造の繊維、およびそれを用いたメルトブロー極細繊維ウェブは、メルトブロー法、および米国特許第６，０８３，８５６号の実施例２５に記載の条件を使用して調製されたが、但し、ＰＳＡ−５（「ＫＲＡＴＯＮ／ＥＳＣＯＲＥＺ／ＺＯＮＡＲＥＺ  ＰＳＡ」）溶融流の代わりに、ＰＳＡ−１を７０重量部と、ＥＡＳＴＯＦＬＥＸ  Ｄ１２７Ｓを３０重量部とを予備配合したブレンドの溶融流を使用し、これが、フィードブロックからの吐出流の最外部層を形成した。また、溶融体積比が５０／５０の（ＰＳＡ−１とＥＡＳＴＯＦＬＥＸ  Ｄ１２７Ｓとのブレンド）と（ＰＳＡ−１とＰＳＡ−５とのブレンド）がダイに供給されるように、ギヤポンプを調節した。得られるメルトブロー極細繊維ウェブの坪量は、５０ｇ／ｍ２であり、シリコーン塗工されたクラフト紙離型ライナー（イリノイ州ディクソンの、Ｄａｕｂｅｒｔ  Ｃｏａｔｅｄ  Ｐｒｏｄｕｃｔｓから入手可能）上に捕集された。２ｋｇのローラーを２回通過させてウェブをＰＥＴ支持体上に積層することにより、テープを作製した。メルトブロー極細繊維ウェブの粘着特性を表２３に表す。
【０１１５】
【表２４】
表２３
2004517191.tif 000025
【０１１６】
添付の請求の範囲に定義される、本発明の趣旨および範囲から逸脱することなく、本発明には様々な修正および変更が可能であることが当業者には明らかである。以下のどの方法請求項に記載される工程も、必ずしもそれらが記載されている順番に実施される必要はないことに留意すべきである。当業者は、それらが記載されている順番から、工程の実施における変形を認識するであろう。
【国際公開パンフレット】
2004517191.tif 000026
2004517191.tif 000027
2004517191.tif 000028
2004517191.tif 000029
2004517191.tif 000030
2004517191.tif 000031
2004517191.tif 000032
2004517191.tif 000033
2004517191.tif 000034
2004517191.tif 000035
2004517191.tif 000036
2004517191.tif 000037
2004517191.tif 000038
2004517191.tif 000039
2004517191.tif 000040
2004517191.tif 000041
2004517191.tif 000042
2004517191.tif 000043
2004517191.tif 000044
2004517191.tif 000045
2004517191.tif 000046
2004517191.tif 000047
2004517191.tif 000048
2004517191.tif 000049
2004517191.tif 000050
2004517191.tif 000051
2004517191.tif 000052
2004517191.tif 000053
2004517191.tif 000054
2004517191.tif 000055
2004517191.tif 000056
2004517191.tif 000057
2004517191.tif 000058
2004517191.tif 000059
2004517191.tif 000060
2004517191.tif 000061
2004517191.tif 000062
2004517191.tif 000063
【国際調査報告】
2004517191.tif 000064
2004517191.tif 000065